СОСТАВ ЭЛЕКТРОДНОГО ПОКРЫТИЯ

1. Состав электродного покрытия, преимущественно для сварки и резки сталей, содержащий двуокись титана, ферромарганец, мрамор, целлюлозу, каолин, тальк, железный порошок и руду, отличающийся тем, что дополнительно состав содержит модифицирующую смесь, а в качестве руды используют промпродукт Туганского месторождения при следующем соотношении компонентов, мас.%:
Двуокись титана
7,4…15,2
Ферромарганец
12,0…25,4
Мрамор
14,0…32,3
Железный порошок
5,0…15,8
Целлюлоза
1,2…2,3
Каолин
4,0…9,3
Тальк
4,2…11,2
Модифицирующая смесь
4,2…11,2
Промпродукт Туганского месторождения
10,0…40,0
Жидкое стекло сверх шихты
18,0,
при этом, суммарное содержание двуокиси титана в составе электродного покрытия не более 50,0 мас.%, а суммарное содержание оксидов остальных элементов IVa, Va групп периодической системы - не более 5,0 мас.%.
2. Состав электродного покрытия по п.1, отличающийся тем, что промпродукт Туганского месторождения содержит, мас.%:
Двуокись титана
до 20,0
Двуокись циркония
до 15,0
Двуокись гафния
ДО 2,5
Пятиокись ниобия
до 0,05
Пятиокись ванадия
до 0,02
Окись хрома (Сr<sub>2</sub>О<sub>3</sub>)
до 0,25
Цериевая группа
до 0,1
Лантаноиды
до 0,03
Породообразующие элементы
Остальное
3. Состав электродного покрытия по п.1, отличающийся тем, что модифицирующая смесь содержит, по крайней мере, один оксид элементов IVa, Va групп периодической системы в количестве до 15,0 мас.%, а в качестве восстановителя - один или более фторидов, например криолит - остальное.